FR 2730485 A1 19960814 FR 9501737 A 19950210 L'invention se rapporte à une composition de liant pour la fabrication d'un matériau de construction réalisé à base de granulats de roche naturelle. L'invention se rapporte plus particulièrement mais non exclusivement à une composition de liant pour la réalisation d'un matériau de construction à base de granulats de roche de couleur bleue. La réalisation d'une pierre dite artificielle suppose généralement l'assemblage de granulats au moyen d'un liant. Dans le domaine de la fabrication de matériaux de construction, il existe différents matériaux qu'on qualifie de pierre artificielle et qui sont constitués par assemblage de granulats au moyen d'un liant. Par exemple, les documents FR-A-2.584.707, FR-A-2.520.349, FR-A-2.686.112, sont relatifs, d'une part, à la nature et aux proportions des ingrédients qui interviennent pour constituer la masse granulaire et le liant et, d'autre part, aux conditions de leur mise en présence. Les techniques décrites dans ces documents ne conviennent pas pour l'obtention du résultat visé par l'invention à savoir la réalisation d'un matériau s'apparentant à de la pierre bleue, c'est à dire de la pierre de taille obtenue par découpe de blocs provenant de carrières ouvertes dans un gisement Givetien. L'invention a pour objet une composition de liant pour la fabrication d'un matériau de construction qui, réalisé à base de granulats de roche naturelle, s'apparente à de la pierre bleue. A cet effet, l'invention est caractérisée en ce que, d'une part, le liant comprend des particules qui, dites fines, résultent du concassage de la roche utilisée pour la production des granulats et, d'autre part, le liant met en oeuvre un ciment composé - de clinkers qui, notamment constitués de chaux vive, de silice, d'alumine, d'oxyde de fer, de magnésie, entrent dans la composition du ciment dans une proportion de sa masse comprise entre 36 et 57 %, - de laitier qui, notamment constitué de chaux vive, de silice, d'alumine, entre dans la composition du ciment dans une proportion de sa masse comprise entre 15 et 27 %, - de pouzzolanes qui, constitués à base d'une roche sédimentaire silico-alumino-calcaire, entrent dans la composition du ciment dans une proportion de sa masse comprise entre 25 et 36 %, et - de cendres volantes (fillers) qui entrent dans la composition du ciment dans une proportion de sa masse comprise entre 0.1 et 5 %. Cette invention sera bien comprise à l'aide de la description ci-après faite à titre d'exemple non limitatif. La fabrication de la pierre artificielle selon l'invention exige la mise en oeuvre de granulats et d'un liant. Classiquement, d'une part, les granulats sont obtenus par concassage de roche et, d'autre part, le liant met en oeuvre de l'eau et du ciment. De manière remarquable, d'une part, le liant comprend des particules qui, dites fines, résultent du concassage de la roche utilisée pour la production des granulats et, d'autre part, il met en oeuvre un ciment composé - de clinkers qui, notamment constitués de chaux vive, de silice, d'alumine, d'oxyde de fer, de magnésie, entrent dans la composition du ciment dans une proportion de sa masse comprise entre 36 et 57 %, - de laitier qui, notamment constitué de chaux vive, de silice, d'alumine, entre dans la composition du ciment dans une proportion de sa masse comprise entre 15 et 27 %, - de pouzzolanes qui, constitués à base d'une roche sédimentaire silico-alumino-calcaire, entrent dans la composition du ciment dans une proportion de sa masse comprise entre 25 et 36 %, et - de cendres volantes (fillers) qui entrent dans la composition du ciment dans une proportion de sa masse comprise entre 0.1 et 5 %. De manière remarquable, le dosage de ciment dans le liant est tel qu'il intervient pour une masse comprise entre deux cents et cinq cents kilogrammes par mètre cube de mélange agrégat-liant. De manière préférentielle, le dosage de ciment dans le liant est tel qu'il intervient pour une masse d'au moins trois cent cinquante kilogrammes par mètre cube de mélange agrégatliant. De manière remarquable - les clinkers sont constitués de 65 % de chaux vive, de 24 % de silice, de 6 % d'alumine, de 3 % d'oxyde de fer et de 2 % de magnésie, et - le laitier est constitué de 45 % de chaux vive, 30 % de silice et de 25 % d'alumine. De manière encore remarquable - les clinkers entrent dans la composition du ciment dans une proportion de sa masse comprise entre 46 et 47 %, - le laitier entre dans la composition du ciment dans une proportion de sa masse comprise entre 20 et 22 %, - les pouzzolanes entrent dans la composition du ciment dans une proportion de sa masse comprise entre 30 et 31 %, et - les cendres volantes (fillers) entrent dans la composition du ciment dans une proportion de sa masse comprise entre 2 et 3 %. De manière remarquable, le classement granulaire du granulat utilisé est compris entre 0,2 et 0,4, c'est à dire que le diamètre des granulats est compris entre deux et quatre millimètres. De manière préférentielle, le classement granulaire du granulat utilisé est de 0,3, c'est à dire que le diamètre des granulats n'excède pas trois millimètres. REVENDSCATION8 1. Composition de liant pour la fabrication d'un matériau de construction qui, réalisé à base de granulats de roche naturelle, s'apparente à de la pierre bleue, les granulats étant obtenus par concassage de roche et le liant mettant en oeuvre de l'eau et du ciment, cette composition étant CARACTERISEX en ce que, d'une part, le liant comprend des particules qui, dites fines, résultent du concassage de la roche utilisée pour la production des granulats et, d'autre part, le liant met en oeuvre un ciment composé - de clinkers qui, notamment constitués de chaux vive, de silice, d'alumine, d'oxyde de fer, de magnésie, entrent dans la composition du ciment dans une proportion de sa masse comprise entre 36 et 57 %, - de laitier qui, notamment constitué de chaux vive, de silice, d'alumine, entre dans la composition du ciment dans une proportion de sa masse comprise entre 15 et 27 %, - de pouzzolanes qui, constitués à base d'une roche sédimentaire silico-alumino-calcaire, entrent dans la composition du ciment dans une proportion de sa masse comprise entre 25 et 36 %, et - de cendres volantes (fillers) qui entrent dans la composition du ciment dans une proportion de sa masse comprise entre 0.1 et 5 %. 2. Composition de liant selon la revendication 1 caractérisée en ce que le dosage de ciment dans le liant est tel qu'il intervient pour une masse comprise entre deux cents et cinq cents kilogrammes par mètre cube de mélange agrégatliant. 3. Composition de liant selon la revendication 1 ou2 caractérisée en ce que le dosage de ciment dans le liant est tel qu'il intervient pour une masse d'au moins trois cent cinquante kilogrammes par mètre cube de mélange agrégat-liant. 4. Composition selon l'une quelconque des revendications 1 à 3 caractérisée en ce que - les clinkers sont constitués de 65 % de chaux vive, de 24 % de silice, de 6 % d'alumine, de 3 % d'oxyde de fer et de 2 % de magnésie, et - le laitier est constitué de 45 % de chaux vive, 30 % de silice et de 25 % d'alumine. 5. Composition de liant selon l'une quelconque des revendications 1 à 4 caractérisée en ce que - les clinkers entrent dans la composition du ciment dans une proportion de sa masse comprise entre 46 et 47 %, - le laitier entre dans la composition du ciment dans une proportion de sa masse comprise entre 20 et 22 %, - les pouzzolanes entrent dans la composition du ciment dans une proportion de sa masse comprise entre 30 et 31 %, et - les cendres volantes (fillers) entrent dans la composition du ciment dans une proportion de sa masse comprise entre 2 et 3 %. 6. Composition de liant selon la revendication 2 caractérisée en ce que le classement granulaire du granulat utilisé est compris entre 0,2 et 0,4, c'est à dire que le diamètre des granulats est compris entre deux et quatre millimètres. 7. Composition de liant selon la revendication 5 caractérisé. en ce que le classement granulaire du granulat utilisé est de 0,3, c'est à dire que le diamètre des granulats n'excède pas trois millimètres.